(57)【要約】  分子内に硫黄原子を有する防錆剤、及びカルボキシル基含有重合体を含有する結合剤組成物。【特許請求の範囲】
【請求項１】
分子内に硫黄原子を有する防錆剤、及びカルボキシル基含有重合体を含有する結合剤組成物。
【請求項２】
前記防錆剤が分子内に窒素原子を更に有する、請求項１に記載の結合剤組成物。
【請求項３】
前記防錆剤が、チアゾール系防錆剤、ベンゾチアゾール系防錆剤、チアジアゾール系防錆剤及びチオウレア系防錆剤からなる群より選ばれる少なくとも一種を含む、請求項２に記載の結合剤組成物。
【請求項４】
前記カルボキシル基含有重合体が水酸基を更に有する、請求項１〜３のいずれか一項に記載の結合剤組成物。
【請求項５】
前記カルボキシル基含有重合体が、水酸基含有アルキル（メタ）アクリレート、不飽和ポリアルキレングリコールエーテル系単量体及び不飽和アルコールからなる群より選ばれる少なくとも１種の単量体由来の構造単位を有する、請求項１〜４のいずれか一項に記載の結合剤組成物。
【請求項６】
無機フィラーと、該無機フィラーを固着する請求項１〜５のいずれか一項に記載の結合剤組成物の硬化物と、を備える固着体。
【請求項７】
前記無機フィラーがガラス繊維又は粉末ガラスである、請求項６に記載の固着体。
【請求項８】
分子内に硫黄原子を有する防錆剤、カルボキシル基含有重合体、及び無機フィラーを接触させて中間体を得る工程と、当該中間体を加熱する工程と、を備える、固着体の製造方法。
【請求項９】
前記防錆剤が分子内に窒素原子を更に有する、請求項８に記載の製造方法。
【請求項１０】
前記防錆剤が、チアゾール系防錆剤、ベンゾチアゾール系防錆剤、チアジアゾール系防錆剤及びチオウレア系防錆剤からなる群より選ばれる少なくとも一種を含む、請求項９に記載の製造方法。
【請求項１１】
前記カルボキシル基含有重合体が水酸基を更に有する、請求項８〜１０のいずれか一項に記載の製造方法。
【請求項１２】
前記カルボキシル基含有重合体が、水酸基含有アルキル（メタ）アクリレート、不飽和ポリアルキレングリコールエーテル系単量体及び不飽和アルコールからなる群より選ばれる少なくとも１種の単量体由来の構造単位を有する、請求項８〜１１のいずれか一項に記載の製造方法。
【請求項１３】
前記無機フィラーがガラス繊維又は粉末ガラスである、請求項８〜１２のいずれか一項に記載の製造方法。
【発明の詳細な説明】
【技術分野】
【０００１】
本発明は、結合剤組成物、固着体及び固着体の製造方法に関する。
【背景技術】
【０００２】
ガラス繊維等に結合剤を付着させ、マット状に成形した耐熱性成形体が、住居や倉庫、装置や機器等の断熱材等として広く使用されている。上記結合剤としては、フェノール−ホルムアルデヒド結合剤が広く使用されている。しかし、フェノール−ホルムアルデヒド結合剤は、未反応のホルムアルデヒドが成形体に残留し、住居等の施工後にホルムアルデヒドが放出されるという問題がある。よって、ホルムアルデヒドを放出することがない結合剤が検討されている。【０００３】
例えば、特許文献１には、ポリカルボキシポリマーとポリオールとを含有し、ｐＨが３．５未満に調整されているガラス繊維用バインダー（結合剤）が、特許文献２には、ポリカルボン酸類と架橋剤と硬化促進剤とを含む無機繊維用水性バインダーが、それぞれ開示されている。
【先行技術文献】
【特許文献】
【０００４】
【特許文献１】米国特許第６３３１３５０号明細書
【特許文献２】特開２００７−１６９５４５号公報
【発明の概要】
【発明が解決しようとする課題】
【０００５】
ところで、特許文献２の段落００４４にも記載されているように、ｐＨの低い結合剤を用いた場合には、長期の使用により、製造設備が腐食されるという問題が生じることが知られている。このため、特許文献１等の低ｐＨの結合剤は、実験室レベルでは良好な性質を示す可能性があるものの、実際の製造に応用しようとすると、問題が生じるおそれがある。【０００６】
また、特許文献２に記載の結合剤については、アンモニア水を用いることによりｐＨを調整し、製造設備の腐食を防止しているが、揮発したアンモニアの無害化処理やアンモニアを含む排水処理の面から、多量のアンモニア水を用いることは望ましくない。さらに、本発明者等による検討の結果、特許文献２に記載の結合剤を用いてガラス繊維等の成形体（固着体）を製造する場合には、固着体が黄変化し見栄えが悪くなる点や、硬化速度が遅い点について改善の余地があることが明らかとなった。【０００７】
そこで本発明は、製造設備の腐食、及び製造される固着体の黄変化が十分に防止され、且つ良好な硬化速度を得ることが可能な結合剤組成物、及びこれを用いた固着体を提供することを目的とする。また、本発明は、製造設備の腐食、及び製造される固着体の黄変化が十分に防止され、且つ良好な硬化速度を得ることが可能な固着体の製造方法を提供することを目的とする。
【課題を解決するための手段】
【０００８】
上記事情に鑑み、本発明者等は鋭意検討を重ねた結果、以下の［１］〜［１３］に示す発明を完成させた。
［１］  分子内に硫黄原子を有する防錆剤、及びカルボキシル基含有重合体を含有する結合剤組成物。
［２］  防錆剤が分子内に窒素原子を更に有する、［１］に記載の結合剤組成物。
［３］  防錆剤が、チアゾール系防錆剤、ベンゾチアゾール系防錆剤、チアジアゾール系防錆剤及びチオウレア系防錆剤からなる群より選ばれる少なくとも一種を含む、［２］に記載の結合剤組成物。
［４］  カルボキシル基含有重合体が水酸基を更に有する、［１］〜［３］のいずれかに記載の結合剤組成物。
［５］  カルボキシル基含有重合体が、水酸基含有アルキル（メタ）アクリレート、不飽和ポリアルキレングリコールエーテル系単量体及び不飽和アルコールからなる群より選ばれる少なくとも１種の単量体由来の構造単位を有する、［１］〜［４］のいずれかに記載の結合剤組成物。
［６］  無機フィラーと、該無機フィラーを固着する［１］〜［５］のいずれかに記載の結合剤組成物の硬化物と、を備える固着体。
［７］  無機フィラーがガラス繊維又は粉末ガラスである、［６］に記載の固着体。
［８］  分子内に硫黄原子を有する防錆剤、カルボキシル基含有重合体、及び無機フィラーを接触させて中間体を得る工程と、当該中間体を加熱する工程と、を備える、固着体の製造方法。
［９］  防錆剤が分子内に窒素原子を更に有する、［８］に記載の製造方法。
［１０］  防錆剤が、チアゾール系防錆剤、ベンゾチアゾール系防錆剤、チアジアゾール系防錆剤及びチオウレア系防錆剤からなる群より選ばれる少なくとも一種を含む、［９］に記載の製造方法。
［１１］  カルボキシル基含有重合体が水酸基を更に有する、［８］〜［１０］のいずれかに記載の製造方法。
［１２］  カルボキシル基含有重合体が、水酸基含有アルキル（メタ）アクリレート、不飽和ポリアルキレングリコールエーテル系単量体及び不飽和アルコールからなる群より選ばれる少なくとも１種の単量体由来の構造単位を有する、［８］〜［１１］のいずれかに記載の製造方法。
［１３］  無機フィラーがガラス繊維又は粉末ガラスである、［８］〜［１２］のいずれかに記載の製造方法。
【発明の効果】
【０００９】
本発明によれば、製造設備の腐食、及び製造される固着体の黄変化が十分に防止され、且つ良好な硬化速度を得ることが可能な結合剤組成物、及びこれを用いた固着体を提供することができる。また、本発明によれば、製造設備の腐食、及び製造される固着体の黄変化が十分に防止され、且つ良好な硬化速度を得ることが可能な固着体の製造方法を提供することができる。
【発明を実施するための形態】
【００１０】
以下、本発明の一実施形態を詳細に説明するが、本発明はこれに限定されるものではない。なお、本明細書中、「（メタ）アクリレート」とは、「アクリレート」又は「メタクリレート」を意味する。「（メタ）アクリル酸」等の他の類似表現においても同様である。
【００１１】
＜結合剤組成物＞
本実施形態の結合剤組成物は、防錆剤及びカルボキシル基含有重合体を含有する。本実施形態の結合剤組成物はまた、必要に応じて、硬化促進剤、架橋剤、溶剤等のその他の成分を含有してもよい。以下、各成分について詳細に説明する。
【００１２】
（防錆剤）
本実施形態の防錆剤は、分子内に硫黄原子を有する。分子内に硫黄原子を有する防錆剤を、後述するカルボキシル基含有重合体と組み合わせて結合剤組成物として固着体の製造に用いると、アンモニア水等の塩基によりｐＨを調整せずとも、鉄等から構成される製造設備の腐食を十分に防止することができる。さらに、製造される固着体の黄変化が十分に防止されるとともに、良好な硬化速度を得ることができる。
【００１３】
分子内に硫黄原子を有する防錆剤の具体例としては、チアゾール、２−メルカプトチアゾリン、２，２’−ジベンゾチアゾルジスルフィド、ベンゾチアゾール、２−メルカプトベンゾチアゾール、２−アミノ−５−メルカプト−１，３，４−チアジアゾール、２，５−ジメルカプト−１,３,４−チアジアゾール（ビスムチオール）、２−チオ酢酸−５−メルカプト−１，３，４−チアジアゾール、２，５−ジチオ酢酸−１，３，４−チアジアゾール、１，３−ジメチル−２−チオウレア、１，３−ジエチル−２−チオウレア、１，３−ジブチル−２−チオウレア、１，３−ジイソプロピル−２−チオウレア、２-メルカプトイミダゾリン、Ｌ−システイン、Ｌ−シスチン、３−メルカプトプロピオン酸、３，３’−ジチオジプロピオン酸、２−メルカプトベンゾオキサゾール、２−メルカプトベンゾイミダゾール、フルフリルメルカプタン、ベンジルメルカプタン、ジベンジルジスルフィド、１，３−ベンゼンジチオール、１，４−ブタンジチオール、ベンゼンチオール、シクロヘキサンチオール、ジシクロヘキシルジスルフィド、アリルプロピルジスルフィド、２−メルカプトエタノール、２，２−ジチオジエタノール、オクタンチオール、３−（２−ベンゾチアゾリルチオ）プロピオン酸等が挙げられる。これらの防錆剤は、１種を単独で用いても、２種以上を組み合わせて用いてもよい。
【００１４】
分子内に硫黄原子を有する防錆剤は、製造設備の腐食防止効果及び製造される固着体の黄変化防止効果を更に向上させる観点から、分子内に窒素原子を更に有する防錆剤であることが好ましく、チアゾール系防錆剤（チアゾール、２−メルカプトチアゾリン等）、ベンゾチアゾール系防錆剤（ベンゾチアゾール、２−メルカプトベンゾチアゾール、２，２’−ジベンゾチアゾルジスルフィド等）、チアジアゾール系防錆剤（２−アミノ−５−メルカプト−１，３，４−チアジアゾール、ビスムチオール等）又はチオウレア系防錆剤（１，３−ジエチル−２−チオウレア等）であることがより好ましい。
【００１５】
防錆剤がメルカプト基、カルボキシル基、アミノ基等の、塩を形成し得る基を有する場合には、防錆剤は塩の形態であってもよい。防錆剤がメルカプト基又はカルボキシル基を有する場合には、例えばリチウム塩、ナトリウム塩、カリウム塩、トリエタノールアミン塩、ジエタノールアミン塩等として用いることができる。また、防錆剤がアミノ基を有する場合には、例えば塩酸塩、硝酸塩、硫酸塩等として用いることができる。特に、防錆剤が水に難溶である場合には、塩の形態とすることにより、水への溶解性を向上させることができる。
【００１６】
本実施形態の結合剤組成物における防錆剤の含有量は、結合剤組成物全量に対して、１〜３０００ｐｐｍであることが好ましく、１０〜２０００ｐｐｍであることがより好ましく、２０〜１５００ｐｐｍであることが更に好ましく、５０〜１０００ｐｐｍであることが特に好ましい。防錆剤の含有量が上記所定の範囲内であることにより、製造設備の腐食防止効果及び製造される固着体の黄変化防止効果を更に向上させることができる。
【００１７】
（カルボキシル基含有重合体）
カルボキシル基含有重合体とは、少なくともカルボキシル基を含む構造単位を有する重合体である。カルボキシル基を含む構造単位は、例えば、カルボキシル基含有単量体をラジカル重合させることにより得ることができる。カルボキシル基含有単量体とは、炭素−炭素二重結合と、カルボキシル基及びカルボキシル基の塩から選ばれる１つ以上の基を有する単量体である。
【００１８】
上記カルボキシル基含有単量体としては、例えば、（メタ）アクリル酸、クロトン酸、α−ヒドロキシアクリル酸、α−ヒドロキシメチルアクリル酸等の不飽和モノカルボン酸；マレイン酸、フマル酸、イタコン酸、２−メチレングルタル酸等の不飽和ジカルボン酸、及びこれらの塩等が挙げられる。中でも、カルボキシル基含有単量体は、（メタ）アクリル酸、マレイン酸、これらの塩であることがより好ましく、アクリル酸、マレイン酸であることが更に好ましく、アクリル酸であることが特に好ましい。これらは、１種が単独で用いられてもよいし、２種以上が併用されてもよい。
【００１９】
カルボキシル基の塩とは、具体的にはカルボキシル基のリチウム塩、ナトリウム塩、カリウム塩等のアルカリ金属塩；カルシウム塩、マグネシウム塩等のアルカリ土類金属塩；鉄、アルミニウム等の遷移金属塩；アンモニウム塩；有機アミン塩等を表す。有機アミン塩としては、例えば、メチルアミン、ｎ−ブチルアミン等のアルキルアミンの塩；モノエタノールアミン、ジエタノールアミン、トリエタノールアミン、ジプロパノールアミン等のアルカノールアミンの塩；エチレンジアミン、ジエチレントリアミン等のポリアミンの塩等が挙げられる。
【００２０】
上記カルボキシル基を含む構造単位は、カルボキシル基含有単量体をラジカル重合させることにより得られる構造単位であり、例えばカルボキシル基含有単量体がアクリル酸である場合、−ＣＨ２−ＣＨ（ＣＯＯＨ）−で表される構造単位をいう。
【００２１】
カルボキシル基含有重合体は、水酸基を含む構造単位を更に有することが好ましい。水酸基を含む構造単位は、例えば、水酸基を有する単量体をラジカル重合させることにより得ることができる。カルボキシル基含有重合体が水酸基を含む構造単位を更に有すると、カルボキシル基と水酸基とのエステル化反応により、カルボキシル基含有重合体を架橋させることが可能となる。これにより、硬化後の固着体の機械強度をより向上させることができる傾向にある。
【００２２】
水酸基を有する単量体としては、例えば、水酸基含有アルキル（メタ）アクリレート、不飽和ポリアルキレングリコールエーテル系単量体、不飽和アルコール等が挙げられる。これらは、１種が単独で用いられてもよいし、２種以上が併用されてもよい。
【００２３】
水酸基含有アルキル（メタ）アクリレートの具体例としては、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート、α−ヒドロキシメチルエチル（メタ）アクリレート等が挙げられる。
【００２４】
不飽和ポリアルキレングリコールエーテル系単量体としては、例えば、３−メチル−３−ブテン−１−オール、３−メチル−２−ブテン−１−オール、２−メチル−３−ブテン−２−オール等の不飽和アルコールに、エチレンオキシド、プロピレンオキシド、ブチレンオキシド、スチレンオキシド等のアルキレンオキシドを付加した化合物が挙げられる。より具体的には、ポリエチレングリコールモノ（３−メチル−３−ブテニル）エーテル、ポリエチレングリコールモノ（３−メチル−２−ブテニル）エーテル、ポリエチレングリコールモノ（２−メチル−３−ブテニル）エーテル、ポリエチレングリコールモノ（２−メチル−２−ブテニル）エーテル、ポリエチレングリコールモノ（１，１−ジメチル−２−プロペニル）エーテル、ポリエチレンポリプロピレングリコールモノ（３−メチル−３−ブテニル）エーテルが挙げられる。
【００２５】
不飽和アルコールの具体例としては、アリルアルコール、β−メタリルアルコール、イソプレノール、３−メチル−３−ブテン−１−オール、３−メチル−２−ブテン−１−オール、２−メチル−３−ブテン−２−オール等が挙げられる。
【００２６】
カルボキシル基含有重合体は、カルボキシル基を含む構造単位及び水酸基を含む構造単位以外のその他の構造単位を有していてもよい。その他の構造単位を与える単量体としては、例えば、（メタ）アクリル酸メチル、（メタ）アクリル酸エチル、（メタ）アクリル酸ブチル、（メタ）アクリル酸シクロヘキシル、（メタ）アクリル酸ラウリル等のアルキル（メタ）アクリレート類；ジメチルアミノエチル（メタ）アクリレート又はその塩等のアミノ基含有アクリレート；（メタ）アクリルアミド、ジメチルアクリルアミド、イソプロピルアクリルアミド等のアミド基含有単量体類；酢酸ビニル等のビニルエステル類；エチレン、プロピレン等のアルケン類；スチレン等の芳香族ビニル系単量体類；マレイミド、フェニルマレイミド、シクロヘキシルマレイミド等のマレイミド誘導体；（メタ）アクリロニトリル等のニトリル基含有ビニル系単量体類；３−アリルオキシ−２−ヒドロキシプロパンスルホン酸、２−アクリルアミド−２−メチルプロパンスルホン酸、スチレンスルホン酸、ビニルスルホン酸等のスルホン酸基を有する単量体又はこれらの塩；ビニルホスホン酸、アリルホスホン酸、メタリルホスホン酸等のホスホン酸基含有単量体類；（メタ）アクロレイン等のアルデヒド基含有ビニル系単量体類；メチルビニルエーテル、エチルビニルエーテル、ブチルビニルエーテル等のアルキルビニルエーテル類；塩化ビニル、塩化ビニリデン、アリルアルコール：ビニルピロリドン等のその他の官能基含有単量体類等が挙げられる。これらは、１種が単独で用いられてもよいし、２種以上が併用されてもよい。
【００２７】
カルボキシル基含有重合体を構成する全構造単位（カルボキシルを含む構造単位とその他の構造単位の合計）に対するカルボキシル基を含む構造単位の割合は、５０モル％以上であることが好ましく、６０モル％以上であることがより好ましく、７０モル％以上であることが更に好ましい。
【００２８】
カルボキシル基を含む構造単位におけるカルボキシル基は、その一部又は全部が塩として存在していてもよい、すなわち塩の形態のカルボキシル基を含む構造単位を有していてもよい。塩の形態のカルボキシル基を含む構造単位を有するカルボキシル基含有重合体は、カルボキシル基含有単量体として上述の塩を用いる方法や、カルボキシル基含有重合体を合成した後に、塩基により中和する方法等により得ることができる。塩基としては、例えば、水酸化リチウム、水酸化ナトリウム、水酸化カリウム等の無機塩基；アンモニア；メチルアミン、ｎ−ブチルアミン等のアルキルアミン；モノエタノールアミン、ジエタノールアミン、トリエタノールアミン、ジプロパノールアミン等のアルカノールアミン；エチレンジアミン、ジエチレントリアミン等のポリアミンが挙げられる。なお、塩基としてアルカノールアミンを用いた場合には、アルカノールアミン由来の水酸基をカルボキシル基含有重合体に付与することができる。
【００２９】
カルボキシル基含有重合体が、塩の形態のカルボキシル基を含む構造単位を有する場合のその割合は、カルボキシル基含有重合体を構成する全構造単位に対して、０．１〜５０モル％であることが好ましく、１〜４０モル％であることがより好ましく、５〜３０モル％であることが更に好ましい。
【００３０】
カルボキシル基含有重合体が、水酸基を含む構造単位を有する場合のその割合は、カルボキシル基含有重合体を構成する全構造単位に対して、０．１〜５０モル％であることが好ましく、１〜４０モル％であることがより好ましく、５〜３０モル％であることが更に好ましい。
【００３１】
カルボキシル基含有重合体の重量平均分子量（Ｍｗ）は、１００〜５００００であることが好ましく、５００〜３００００であることがより好ましく、１０００〜２００００であることが更に好ましい。なお、重量平均分子量は後述する測定方法により測定することができる。
【００３２】
カルボキシル基含有重合体は、カルボキシル基を有するので、水に溶解させた場合に、通常酸性を示す。特に、結合剤組成物を水溶液として調製する場合には、当該水溶液のｐＨが１以上５未満であることが好ましく、１．５以上４．５以下であることがより好ましく、２以上４以下であることが更に好ましい。
【００３３】
本実施形態の結合剤組成物におけるカルボキシル基含有重合体の含有量は、結合剤組成物の固形分全量（すなわち溶剤を除く全量）を基準として、７０〜９９．９９９質量％であることが好ましく、７０〜９９．９質量％であることがより好ましく、８０〜９９．５質量％であることが更に好ましく、８５〜９９質量％であることが特に好ましい。
【００３４】
カルボキシル基含有重合体としては、従来公知のものを用いることができる。具体的には例えば、上述の単量体を含む単量体組成物を、水中、過硫酸ナトリウム等の重合開始剤及び次亜リン酸ナトリウム等の硬化促進剤の存在下で、加熱還流条件で重合させる、従来公知の溶液重合法等により製造されるカルボキシル基含有重合体を用いることができる。
【００３５】
（その他の成分）
本実施形態の結合剤組成物は、製造される固着体の機械強度がより向上する傾向にあることから、硬化促進剤を含有してもよい。
【００３６】
硬化促進剤としては、例えば、リン含有化合物、プロトン酸（硫酸、カルボン酸、炭酸等）、およびその塩（金属（アルカリ金属、アルカリ土類金属、遷移金属、２Ｂ族、４Ａ族、４Ｂ族、５Ｂ族等）塩、アンモニウム塩等）、金属（上記のもの）の、酸化物、塩化物、水酸化物およびアルコキシド等が挙げられる。リン含有化合物としては、例えば、次亜リン酸（塩）、亜リン酸（塩）、リン酸（塩）、ピロリン酸（塩）、ポリリン酸（塩）、有機リン酸（塩）等の酸基含有化合物（なお、これらの水和物も含まれる）；トリメチルホスフィン、トリフェニルホスフィン、トリフェニルホスフィンオキシド等の有機リン化合物等が挙げられる。これらは１種を単独で用いても、２種以上を組み合わせて用いてもよい。
【００３７】
本実施形態の結合剤組成物が硬化促進剤を含有する場合のその含有量は、結合剤組成物全量に対して、０．１〜２０質量％であることが好ましく、０．２〜１０質量％であることがより好ましく、０．５〜７質量％であることが更に好ましい。
【００３８】
本実施形態の結合剤組成物は、製造される固着体の機械強度がより向上する傾向にあることから、架橋剤を含有してもよい。
【００３９】
架橋剤は、製造される固着体の機械強度がより向上する傾向にあることから、分子量が１０００以下であることが好ましく、５００以下であることがより好ましく、３００以下であることが特に好ましい。
【００４０】
架橋剤としては、一分子中に、水酸基及び／又はアミノ基を２以上有する化合物等を用いることができる。好ましい架橋剤としては、例えば、エチレングリコール、プロピレングリコール、１，３−プロパンジオール、ブチレングリコール、１，４−ブタンジオール、１，５−ペンタンジオール、１，６−ヘキサンジオール等のアルカンジオール；ジエチレングリコール、トリエチレングリコール、ポリアルキレングリコール等の（ポリ）オキシアルキレングリコール；グリセリン、ポリグリセリン、エリトリトール、キシリトール、ソルビトール等の三価以上のアルコール；モノエタノールアミン、ジエタノールアミン、トリエタノールアミン等のアルカノールアミン；エチレンジアミン、ジエチレントリアミン等のポリアミン；該ポリアミンにアルキレンオキシドが付加したポリオール等が挙げられる。
【００４１】
本実施形態の結合剤組成物が架橋剤を含有する場合のその含有量は、例えば、上記カルボキシル基含有重合体に含まれる酸基１００モル部に対して、１〜５０モル部であることが好ましく、５〜４０モル部であることがより好ましく、１０〜３５モル部であることが更に好ましく、１５〜３０モル部であることが特に好ましい。
【００４２】
本実施形態の結合剤組成物は、操作性の観点から、溶剤を含む溶液状態の結合剤組成物であることが好ましい。溶剤としては、水及び／又は有機溶剤を含んでいてもよいが、水を含むことが好ましい。また、溶剤全量に対して、５０質量％以上が水であることが好ましく、７５質量％以上が水であることがより好ましく、溶剤全量が水であることが更に好ましい。なお、防錆剤等の成分が溶剤に難溶である場合には、分散液として用いてもよいが、無機フィラーに接触させる結合剤組成物の量が一定となるように、均一な溶液であることが好ましい。
【００４３】
本実施形態の結合剤組成物が溶剤を含む場合のその含有量は、結合剤組成物全量に対して、例えば５質量％〜９０質量％とすることができる。
【００４４】
上述の結合剤組成物は、無機フィラー又は有機フィラーの固着に好適に用いることができる。また、上述の結合剤組成物は、断熱材用結合剤組成物として好適に用いることができる。
【００４５】
無機フィラーとしては、例えば、ガラス繊維、ロックウール、カーボン繊維等の無機繊維；粉末ガラス、ガラス粒子（ガラスビーズ）、鉱物粒子等の無機粒子（無機粉体）等が挙げられる。これらの中で、固着体が断熱材等として広く適用可能である点から、ガラス繊維又は粉末ガラスであることが好ましい。
【００４６】
有機フィラーとしては、例えば、羊毛、セルロース、麻、ナイロン、ポリエステル等の有機物の繊維；ナイロン微粒子、ポリエステル微粒子等の有機物の粒子（有機物の粉体）等が挙げられる。
【００４７】
＜固着体＞
本実施形態の固着体は、無機フィラーと、該無機フィラーを固着する上述の結合剤組成物の硬化物とを備える。無機フィラーとしては、上述のものを用いることができる。固着体は、例えば、後述する固着体の製造方法により製造することができる。
【００４８】
＜固着体の製造方法＞
本実施形態の固着体の製造方法は、分子内に硫黄原子を有する防錆剤、カルボキシル基含有重合体、及び無機フィラーを接触させて中間体を得る接触工程と、当該中間体を加熱する加熱工程とを備える。分子内に硫黄原子を有する防錆剤、カルボキシル基含有重合体及び無機フィラーとしては、それぞれ上述のものを用いることができる。
【００４９】
接触工程において、分子内に硫黄原子を有する防錆剤及びカルボキシル基含有重合体は、それぞれ別々に無機フィラーに接触させてもよく、これらを予め混合した後に無機フィラーに接触させてもよいが、操作性の観点から、分子内に硫黄原子を有する防錆剤及びカルボキシル基含有重合体を溶剤に溶解させた溶液として無機フィラーに接触させることが好ましい。当該溶液は、溶液状態の上述の結合剤組成物（単に「結合剤組成物」ともいう。）であってもよい。以下、結合剤組成物を無機フィラーに接触させる方法について説明する。
【００５０】
結合剤組成物を無機フィラーに接触させる方法としては、例えば、無機フィラーを結合剤組成物に含浸させる方法、無機フィラーに結合剤組成物を散布する方法等が挙げられる。これらの中で、結合剤組成物の付着量を調節しやすい点から、無機フィラーに結合剤組成物を散布する方法が好ましい。なお、結合剤組成物の付着量とは、接触工程後に実際に無機フィラーに付着した結合剤組成物の量をいう。
【００５１】
結合剤組成物の付着量は、無機フィラー１００質量部に対して、固形分換算で１〜４０質量部であることが好ましく、１〜３０質量部であることがより好ましく、１〜１５質量部であることが更に好ましい。結合剤組成物の付着量が上記範囲であると、製造される固着体の機械強度が向上する傾向にある。
【００５２】
加熱工程においては、中間体を加熱することにより、少なくとも中間体中のカルボキシル基含有重合体を硬化させて、全体として中間体を硬化させる。加熱工程における加熱温度及び加熱時間は、例えば１００〜３００℃及び１〜１２０分とすることができるが、操作性の観点から、低温短時間で行うことが好ましい。例えば、加熱温度は、１２０〜２５０℃であることが好ましく、１４０〜２３０℃であることがより好ましく、１５０〜２００℃であることが更に好ましい。また、加熱時間は、１〜６０分であることが好ましく、及び１〜４５分であることがより好ましく、１〜３０分であることが更に好ましい。本実施形態の固着体の製造方法によれば、従来の結合剤を用いた方法と比べて硬化速度が速いので、比較的低温短時間で所望の曲げ強度を有する固着体を得ることができる。
【実施例】
【００５３】
以下に実施例を挙げて本発明を更に詳細に説明するが、本発明はこれらの実施例のみに限定されるものではない。【００５４】
＜重量平均分子量の測定条件＞
装置：東ソー製  ＨＬＣ−８３２０ＧＰＣ
検出器：ＲＩ
カラム：東ソー製  ＴＳＫ−ＧＥＬ  Ｇ４０００ＰＷＸＬ，Ｇ３０００ＰＷＸＬ
カラム温度：４０℃
流速：０．５ｍｌ／ｍｉｎ
検量線：創和科学社製  ＰＯＬＹ  ＳＯＤＩＵＭ  ＡＣＲＹＬＡＴＥ  ＳＴＡＮＤＡＲＤ
溶離液：リン酸二水素ナトリウム１２水和物／リン酸水素二ナトリウム２水和物（３４．５ｇ／４６．２ｇ）の混合物を純水にて５０００ｇに希釈した溶液【００５５】
＜カルボキシル基含有重合体水溶液の固形分測定方法＞
カルボキシル基含有重合体水溶液を１５０℃に加熱したオーブンに２０分間放置して乾燥処理した。乾燥前後の重量変化から、固形分（％）を算出した。【００５６】
＜ｐＨ測定方法＞
純水を添加して固形分３５％に調整して得られたカルボキシル基含有重合体水溶液（２５℃調整）について、ｐＨメーターによりｐＨ値を測定した。【００５７】
＜防食性の評価方法＞
結合剤組成物５０ｇをガラス製容器に入れ、穴の開いた圧延鋼板（グレート：ＳＰＣＣ−ＳＤ、サイズ：厚さ１ｍｍ、縦３０ｍｍ、横３０ｍｍ）をひも状テフロン（登録商標）で吊るして結合剤組成物中に浸漬させた。２５℃、２０日間静置した後、圧延鋼板の重量減量率を測定した。
なお、圧延鋼板の重量減少率は、実用性の観点から、０．５％未満である必要があり、０．１％未満であることが好ましく、０．０９％未満であることがより好ましい。【００５８】
＜曲げ強度の評価方法＞
結合剤組成物１００ｇ、及び粒径５０〜９３μｍのガラスビーズ３５０ｇを十分に混合した。次に、離型処理した１４０ｍｍ×２０ｍｍ×５ｍｍの型枠に得られた混合物を押し入れて成型し、所定の硬化条件（温度、時間）に沿ってオーブン中で静置した。その後、デシケータに移し３０分冷却することで曲げ強度用の試験片を得た。次に、ＪＩＳＫ７１７１に準じ、２ｍｍ／ｍｉｎの試験速度で曲げ強度（ＭＰａ）を５回測定し、平均値を算出した。
なお、曲げ強度は、実用性の観点から、７ＭＰａ以上である必要があり、８ＭＰａ以上であると好ましく、９ＭＰａ以上であるとより好ましい。【００５９】
＜黄色度の評価方法＞
結合剤組成物１００ｇ、及び粒径０．３５〜０．５０ｍｍのガラスビーズ３５０ｇを十分に混合した。次に、離型処理した５０ｍｍ×５０ｍｍ×５ｍｍの型枠に得られた混合物を押し入れて成型し、所定の硬化条件（温度、時間）に沿ってオーブン中で静置した。その後、デシケータに移し３０分冷却することで黄色度測定用の試験片を得た。次に、ＪＩＳＫ７３７３（反射モード）に準じ、日本電色工業社製の分光色差計（品番ＳＥ−２０００）を用いて黄色度（ＹＩ値）を３回測定し、平均値を算出した。
なお、黄色度は、見栄えの観点から、１５未満である必要があり、１２未満であることが好ましく、１０未満であることがより好ましい。【００６０】
＜製造例１＞
還流冷却機、攪拌機（パドル翼）及び温度計を備えた容量２．５リットルのＳＵＳ製セパラブルフラスコに、純水  ２００ｇを仕込み（初期仕込）、攪拌下、沸点まで昇温した。次いで攪拌下、沸点還流状態の重合反応系中に８０質量％アクリル酸水溶液（以下「８０％ＡＡ」と称する）４００ｇ（すなわち４．４４ｍｏｌ）を１８０分間、５０質量％ヒドロキシエチルメタクリレート（以下「５０％ＨＥＭＡ」と称する）２９０．０ｇ（すなわち１．１２ｍｏｌ）を１８０分間、１５質量％過硫酸ナトリウム水溶液（以下「１５％ＮａＰＳ」と称する）２５．０ｇを１９５分間、４５質量％次亜リン酸ナトリウム水溶液（以下「４５％ＳＨＰ」と称する）１５．０ｇを１８分間と更に続いて５０．０ｇを１９２分間と２段階の供給速度で、それぞれ別々の供給経路を通じて先端ノズルより滴下した。それぞれの成分の滴下は、４５％ＳＨＰ以外は一定の滴下速度で連続的に行った。８０％ＡＡの滴下終了後、さらに３０分間に渡って反応溶液を沸点還流状態に保持（熟成）して重合を完結せしめた。重合の完結後、反応溶液に４５％ＳＨＰ  ２５．０ｇを投入することにより、カルボキシル基含有重合体（１）水溶液を得た。該水溶液の固形分値は５１．５％、重量平均分子量（Ｍｗ）は６５００だった。【００６１】
＜製造例２＞
還流冷却機、攪拌機（パドル翼）及び温度計を備えた容量２．５リットルのＳＵＳ製セパラブルフラスコに、純水  ４００ｇを仕込み（初期仕込）、攪拌下、沸点まで昇温した。次いで攪拌下、沸点還流状態の重合反応系中に８０％ＡＡ  ６００ｇ（すなわち６．６６ｍｏｌ）を１８０分間、１５％ＮａＰＳ  ２５．０ｇを１９５分間、４５％ＳＨＰ１５．０ｇを１８分間と更に続いて５０．０ｇを１９２分間と２段階の供給速度で、それぞれ別々の供給経路を通じて先端ノズルより滴下した。それぞれの成分の滴下は、４５％ＳＨＰ以外は一定の滴下速度で連続的に行った。８０％ＡＡの滴下終了後、さらに３０分間に渡って反応溶液を沸点還流状態に保持（熟成）して重合を完結せしめた。重合の完結後、反応溶液に４５％ＳＨＰ  ２５．０ｇを投入した。次に、ジエタノールアミン１４０ｇ（ＡＡ中和率２０％分）を別の供給経路を通じて先端ノズルより重合釜内に滴下することにより、カルボキシル基含有重合体（２）水溶液を得た。該水溶液の固形分値は５２．８％、重量平均分子量（Ｍｗ）は７８００だった。【００６２】
＜製造例３＞
還流冷却機、攪拌機（パドル翼）及び温度計を備えた容量２．５リットルのＳＵＳ製セパラブルフラスコに、純水４００ｇを仕込み（初期仕込）、攪拌下、沸点まで昇温した。次いで攪拌下、沸点還流状態の重合反応系中に８０％ＡＡ  ６００ｇ（すなわち６．６６ｍｏｌ）を１８０分間、１５％ＮａＰＳ  ２５．０ｇを１９５分間、４５％ＳＨＰ  １５．０ｇを１８分間と更に続いて５０．０ｇを１９２分間と２段階の供給速度で、それぞれ別々の供給経路を通じて先端ノズルより滴下した。それぞれの成分の滴下は、４５％ＳＨＰ以外は一定の滴下速度で連続的に行った。８０％ＡＡの滴下終了後、さらに３０分間に渡って反応溶液を沸点還流状態に保持（熟成）して重合を完結せしめた。重合の完結後、反応溶液に４５％ＳＨＰ  ２５．０ｇを投入した。次に、１，３−プロパンジオール  １００ｇ（すなわち１，３−プロパンジオールが重合体中のカルボキシル基に対して２０ｍｏｌ％）を別の供給経路を通じて先端ノズルより重合釜内に滴下することにより、カルボキシル基含有重合体（３）水溶液を得た。該水溶液の固形分値は５１．２％、重量平均分子量（Ｍｗ）は７８００だった。【００６３】
＜実施例１＞
製造例１で得られたカルボキシル基含有重合体（１）水溶液に純水を添加して固形分３５％に調整し、ｐＨ値を測定した。次に、防錆剤として２−メルカプトチアゾリンを１００ｐｐｍの濃度となるように添加した。得られた結合剤組成物（水溶液）について、上記の測定方法により、防食性、曲げ強度及び黄色度を測定した。その結果を表１に示す。
なお、曲げ強度及び黄色度の評価における硬化条件は２２０℃／３０分とした。【００６４】
＜実施例２〜１０、比較例１〜５＞
表１に示す防錆剤を用いた他は実施例１と同様にして、防食性、曲げ強度及び黄色度を測定した。その結果を表１に示す。【００６５】
＜比較例６＞
防錆剤を用いずに、純水及びアンモニア水を添加して、固形分を３５％、ｐＨを７に調整した他は実施例１と同様にして、防食性、曲げ強度及び黄色度を測定した。その結果を表１に示す。【００６６】
【表１】
2019049604.tif 000002
【００６７】
＜実施例１１〜１６＞
防錆剤の種類及び量を表２に示すように変更した他は実施例１と同様にして、防食性、曲げ強度及び黄色度を測定した。その結果を表２に示す。【００６８】
【表２】
2019049604.tif 000003
【００６９】
＜実施例１７〜２０＞
曲げ強度及び黄色度の評価における硬化条件を表３に示すように変更した他は実施例１と同様にして、曲げ強度及び黄色度を測定した。その結果を表３に示す。【００７０】
＜比較例７〜１０＞
曲げ強度及び黄色度の評価における硬化条件を表３に示すように変更した他は比較例６と同様にして、曲げ強度及び黄色度を測定した。その結果を表３に示す。【００７１】
【表３】
2019049604.tif 000004
【００７２】
＜実施例２１、２２＞
表４に示すカルボキシル基含有重合体の水溶液を用いた他は実施例１と同様にして、防食性、曲げ強度及び黄色度を測定した。その結果を表４に示す。【００７３】
【表４】
2019049604.tif 000005
【国際調査報告】
2019049604.tif 000006
2019049604.tif 000007
2019049604.tif 000008
2019049604.tif 000009